(57)【特許請求の範囲】
【請求項１】
磁場中で磁気異方性が誘起される希土類元素を含む複数の単結晶粒子を成形、焼成して得られた多結晶材料を有する光学材料であって、該多結晶材料は、各該単結晶粒子における結晶方位が揃った多結晶構造を有する配向多結晶材料からなることを特徴とする光学材料。
【請求項２】
前記光学材料は、レーザ媒質、光学基板、窓、レンズ、プリズム、ビームスプリッタ、及び導波路の群から選ばれた１種である請求項１記載の光学材料。
【請求項３】
前記単結晶粒子は、光学的に等方性の材料からなる請求項１又は２に記載の光学材料。
【請求項４】
前記単結晶粒子は立方晶系の結晶構造を有することを特徴とする請求項１〜３のいずれか１項に記載の光学材料。
【請求項５】
前記単結晶粒子はガーネット系のものであることを特徴とする請求項４に記載の光学材料。
【請求項６】
前記単結晶粒子は、Ｙ３Ａｌ５Ｏ１２の化学式で示されるイットリウム−アルミニウム−ガーネット（ＹＡＧ）よりなることを特徴とする請求項５に記載の光学材料。
【請求項７】
前記希土類元素は、ネオジウム（Ｎｄ）、イッテルビウム（Ｙｂ）、エルビウム（Ｅｒ）、ユウロピウム（Ｅｕ）、ツリウム（Ｔｍ）、ホルミウム（Ｈｏ）、プラセオジウム（Ｐｒ）及びセリウム（Ｃｅ）よりなる群から選ばれる少なくとも一種であることを特徴とする請求項１乃至６のいずれか一つに記載の光学材料。
【請求項８】
磁場中で磁気異方性が誘起される希土類元素が添加された単結晶粒子を含む原料粉末を、溶液中に懸濁してなる懸濁液を準備する準備工程と、
磁場中でスリップキャスティングを行うことにより、前記懸濁液から成形体を得る成形工程と、
前記成形体を焼成して、結晶方位が制御された多結晶構造を有する配向多結晶材料を得る焼成工程と、を備えていることを特徴とする光学材料の製造方法。
【請求項９】
前記光学材料は、レーザ媒質、光学基板、窓、レンズ、プリズム、ビームスプリッタ、及び導波路の群から選ばれた１種である請求項８記載の光学材料の製造方法。
【請求項１０】
前記単結晶粒子は、光学的に等方性の材料からなる請求項８又は９記載の光学材料の製造方法。
【請求項１１】
前記単結晶粒子は立方晶系の結晶構造を有することを特徴とする請求項８乃至１０のいずれか１項に記載の光学材料の製造方法。
【請求項１２】
前記単結晶粒子はガーネット系のものであることを特徴とする請求項１１に記載の光学材料の製造方法。
【請求項１３】
前記単結晶粒子は、Ｙ３Ａｌ５Ｏ１２の化学式で示されるイットリウム−アルミニウム−ガーネット（ＹＡＧ）よりなることを特徴とする請求項１２に記載の光学材料の製造方法。
【請求項１４】
前記希土類元素は、ネオジウム（Ｎｄ）、イッテルビウム（Ｙｂ）、エルビウム（Ｅｒ）、ユウロピウム（Ｅｕ）、ツリウム（Ｔｍ）、ホルミウム（Ｈｏ）、プラセオジウム（Ｐｒ）及びセリウム（Ｃｅ）よりなる群から選ばれる少なくとも一種であることを特徴とする請求項８乃至１３のいずれか一つに記載の光学材料の製造方法。
【発明の詳細な説明】
【技術分野】
【０００１】
本発明は配向多結晶材料を用いた光学材料及びその製造方法に関する。本発明に係る光学材料は、例えば、レーザ装置、光計測や光通信用素子等に用いられる。
【背景技術】
【０００２】
現在、固体レーザの主流は、発光中心としてＮｄ（ネオジウム）やＹｂ（イッテルビウム）をＹＡＧ単結晶体に添加してなるＮｄ：ＹＡＧレーザやＹｂ：ＹＡＧレーザである。ＹＡＧレーザにおけるレーザ媒質としてのＹＡＧ単結晶体は、一般にチョコラルスキー（ＣＺ）法等の単結晶育成により製造される。しかし、単結晶育成には通常１ヶ月以上の長期間を要し、またレーザ媒質として利用できる出力特性の高い部位は単結晶インゴットのうちわずか一部にすぎない。このため、単結晶育成には生産性及び出力特性の点で問題がある。
【０００３】
そこで、近年、多結晶構造のセラミックスレーザが注目されている。セラミックスレーザは、例えば、原料粉末を所定形状にプレス成形してから真空で焼成することにより製造される。このセラミックスレーザは、大型化が可能で、短期間かつ容易に製造することができ、また高い出力特性を期待できる（例えば、特許文献１、非特許文献１参照）。
【０００４】
このセラミックスレーザにおけるレーザ媒質には、光学的に等方性の材料が用いられている。そして、光学的に等方性材料としては、結晶構造が立方晶系のＹＡＧ多結晶体が主に用いられている。この光学的等方性材料である立方晶系のＹＡＧ多結晶体は、全ての方向に対して同じ屈折率を示す。このため、ＹＡＧ単結晶体と同様、レーザ媒質として有効に機能する。
【０００５】
ところで、ＹＡＧ単結晶体をレーザ媒質とする固体レーザにおいて、高出力でレーザ発振させようとすると、発熱によりセラミックスレーザ材料の中央が歪んで内部応力が発生し、光弾性効果により屈折率が部分的に変化して、光学的に異方性となる。この現象は、固体レーザにおける熱複屈折の問題として多くの検討がなされ、その対策として熱複屈折補償法なる手法が提案されている（例えば、非特許文献２、３参照）。
【０００６】
本発明者らの研究によれば、ＹＡＧ多結晶体をレーザ媒質とするセラミックスレーザにおいても、ＹＡＧ単結晶体をレーザ媒質とする固体レーザと同様、熱複屈折により光学的に異方性となることが判明している（非特許文献４参照）。
【０００７】
一方、本発明者らの別の研究によれば、ＹＡＧ単結晶体における熱複屈折は結晶方位に依存することが判明している（非特許文献５参照）。
【０００８】
そして、本発明者は、これらを総合的に勘案した結果、ＹＡＧ多結晶体をレーザ媒質とするセラミックスレーザにおいては、ＹＡＧ単結晶体をレーザ媒質とする固体レーザと同様には、熱複屈折の問題を解決できないことを突き止めた。
【０００９】
すなわち、ＹＡＧ多結晶体は、それぞれが異なる結晶方位をもつ単結晶粒子が密に集合した構造となっている。換言すれば、ＹＡＧ多結晶体における各結晶粒子の結晶方位の向きはランダムとなっている。そうすると、各結晶粒子の結晶方位に依存する熱複屈折も結晶粒子毎に異なるものとなり、もはや熱複屈折補償法によっては補償できない。
【先行技術文献】
【特許文献】
【００１０】
【特許文献１】特開平５−２３５４６２号公報
【非特許文献】
【００１１】
【非特許文献１】Annu. Rev. Mater. Res. 2006.36:397-429, “Progress in Ceramic Lasers”, Akio Ikesue, Yan Lin Aung, Takunori Taira, Tomosumi Kamimura, Kunio Yoshida, and Gary L. Messing
【非特許文献２】OPTICS LETTERS / Vol. 24, No. 12 / June 15, 1999, p.820-822, “Simple method for reducing the depolarization loss resulting from thermally induced birefringence in solid-state lasers”, W.A.Clarkson, N.S.Felgate, and D.C.Hanna
【非特許文献３】OPTICS LETTERS / Vol. 25, No. 2 / January 15, 2000, p.105-107, “High-brightness 138-W green laser based on an intracavity-frequency-doubled diode-side-pumped Q-switched Nd:YAG laser”, Susumu Konno, Tetsuo Kojima, Shuichi Fujikawa, and Koji Yasui
【非特許文献４】OPTICS LETTERS / Vol. 27, No. 4 / February 15, 2002, p.234-236, “Thermal-birefringence-induced depolarization in Nd:YAG ceramics”, Ichiro Shoji, Yoichi Sato, Sunao Kurimura, Voicu Lupei, and Takunori Taira
【非特許文献５】APPLIED PHYSICS LETTERS / VOLUME 80, NUMBER 17, 29 APRIL, 2002, p.3048-3050, “Intrinsic reduction of the depolarization loss in solid-state lasers by use of a (110)-cut Ｙ３Ａｌ５Ｏ１２crystal”, Ichiro Shoji and Takunori Taira
【発明の概要】
【発明が解決しようとする課題】
【００１２】
本発明は上記実情に鑑みてなされたものであり、単結晶粒子の集合体よりなる多結晶材料、特に各単結晶粒子が立方晶系の結晶構造を有する多結晶材料を用いた光学材料であって、各単結晶粒子の結晶方位が揃った配向多結晶材料を用いた光学材料を提供することを目的とする。
【課題を解決するための手段】
【００１３】
（１）本発明の光学材料は、磁場中で磁気異方性が誘起される希土類元素を含む複数の単結晶粒子を成形、焼成して得られた多結晶材料を有する光学材料であって、該多結晶材料は、各該単結晶粒子における結晶方位が揃った多結晶構造を有する配向多結晶材料からなることを特徴とする。
【００１４】
本発明の光学材料において、前記光学材料は、レーザ媒質、光学基板、窓、レンズ、プリズム、ビームスプリッタ、及び導波路の群から選ばれた１種であることが好ましい。
【００１５】
本発明の光学材料において、前記単結晶粒子は、光学的に等方性の材料からなることが好ましい。
【００１６】
本発明の光学材料において、前記単結晶粒子は立方晶系の結晶構造を有することが好ましい。
【００１７】
本発明の光学材料において、前記単結晶粒子はガーネット系のものであることが好ましい。
【００１８】
本発明の光学材料において、前記単結晶粒子は、Ｙ３Ａｌ５Ｏ１２の化学式で示されるイットリウム−アルミニウム−ガーネット（ＹＡＧ）よりなることが好ましい。
【００１９】
本発明の光学材料において、前記希土類元素は、ネオジウム（Ｎｄ）、イッテルビウム（Ｙｂ）、エルビウム（Ｅｒ）、ユウロピウム（Ｅｕ）、ツリウム（Ｔｍ）、ホルミウム（Ｈｏ）、プラセオジウム（Ｐｒ）及びセリウム（Ｃｅ）よりなる群から選ばれる少なくとも一種であることが好ましい。
【００２０】
（２）本発明の光学材料の製造方法は、磁場中で磁気異方性が誘起される希土類元素が添加された単結晶粒子を含む原料粉末を、溶液中に懸濁してなる懸濁液を準備する準備工程と、磁場中でスリップキャスティングを行うことにより、前記懸濁液から成形体を得る成形工程と、前記成形体を焼成して、結晶方位が制御された多結晶構造を有する配向多結晶材料を得る焼成工程と、を備えていることを特徴とする。
【００２１】
本発明の光学材料の製造方法において、前記光学材料は、レーザ媒質、光学基板、窓、レンズ、プリズム、ビームスプリッタ、及び導波路の群から選ばれた１種であることが好ましい。
【００２２】
本発明の光学材料の製造方法において、前記単結晶粒子は、光学的に等方性の材料からなることが好ましい。
【００２３】
本発明の光学材料の製造方法において、前記単結晶粒子は立方晶系の結晶構造を有することが好ましい。
【００２４】
本発明の光学材料の製造方法において、前記単結晶粒子はガーネット系のものであることが好ましい。
【００２５】
本発明の光学材料の製造方法において、前記単結晶粒子は、Ｙ３Ａｌ５Ｏ１２の化学式で示されるイットリウム−アルミニウム−ガーネット（ＹＡＧ）よりなることが好ましい。
【００２６】
本発明の光学材料の製造方法において、前記希土類元素は、ネオジウム（Ｎｄ）、イッテルビウム（Ｙｂ）、エルビウム（Ｅｒ）、ユウロピウム（Ｅｕ）、ツリウム（Ｔｍ）、ホルミウム（Ｈｏ）、プラセオジウム（Ｐｒ）及びセリウム（Ｃｅ）よりなる群から選ばれる少なくとも一種であることが好ましい。
【発明の効果】
【００２７】
本発明によれば、多結晶構造を有し、その多結晶構造を構成する各単結晶粒子における結晶方位が揃った配向多結晶材料を有する光学材料を得ることができる。このため、この光学材料を例えばレーザ媒質に利用すれば、例えばＹＡＧ単結晶体をレーザ媒質とする場合と同様に、光弾性効果による屈折率の変化を熱複屈折補償法により良好に補償することができる。したがって、大型化や低コスト化等に有利で、しかも簡易かつ短時間に製作が可能なセラミックスレーザにおいて、高出力でのレーザ発振が可能となる。
【図面の簡単な説明】
【００２８】
【図１】本実施例の配向多結晶材料を有する光学材料の製造方法を模式的に説明する図である。
【図２】本実施例で得られた配向多結晶材料を有する光学材料の試料について、Ｘ線回折をした結果を示すグラフである。
【発明を実施するための形態】
【００２９】
以下、本発明の光学材料及びその製造方法の実施形態について詳しく説明する。なお、本発明の光学材料及びその製造方法は、説明する実施形態に限定されるものではなく、本発明の要旨を逸脱しない範囲において、当業者が行い得る変更、改良等を施した種々の形態にて実施することができる。
【００３０】
本実施形態に係る光学材料は、希土類元素を含む複数の単結晶粒子を成形、焼成して得られた多結晶材料を有し、結晶方位が制御された多結晶構造を有する。
【００３１】
本実施形態に係る光学材料を構成する配向多結晶材料の多結晶構造を構成する各単結晶粒子に含まれる前記希土類元素の種類としては、光学的に等方性の単結晶粒子に添加されることで、その単結晶粒子において磁気異方性を誘起させるものであれば、特に限定されない。このような希土類元素として、例えばネオジウム（Ｎｄ）、イッテルビウム（Ｙｂ）、エルビウム（Ｅｒ）、ユウロピウム（Ｅｕ）、ツリウム（Ｔｍ）、ホルミウム（Ｈｏ）、プラセオジウム（Ｐｒ）やセリウム（Ｃｅ）を挙げることができる。これらの希土類元素のうちの一種が単独で各単結晶粒子に含まれていてもよいし、あるいは複数種類の希土類元素が各単結晶粒子に含まれていてもよい。またこれらの希土類元素の中でも、特にＮｄ及びＹｂのうちの少なくとも一方が単結晶粒子に含まれていることが好ましい。Ｎｄ又はＹｂは、固体レーザにドープする代表的な元素であるため、まずはこれらの元素をドープした配向多結晶材料を検討する必要がある。
【００３２】
配向多結晶材料の多結晶構造を構成する各単結晶粒子の種類としては、屈折率が方位により変化しない等方性材料であれば、特に限定されない。このような単結晶粒子のうち好ましいものとして、立方晶系の結晶構造を有するものを挙げることができる。
【００３３】
立方晶系の結晶構造を有する単結晶粒子として好ましくは、ガーネット系のものや三二酸化物(ｓｅｓｑｕｉｏｘｉｄｅ)系のもの他、窒化物半導体材料よりなるものを挙げることができ、これらの中でもガーネット系のものが特に好ましい。
【００３４】
なお、この立方晶系の結晶構造を有する単結晶粒子はいずれも光学的に等方性の材料となる。
【００３５】
ガーネット系の単結晶粒子としては、例えば、Ｙ３Ａｌ５Ｏ１２の化学式で示されるイットリウム−アルミニウム−ガーネット（ＹＡＧ）、Ｙ３ＳｃｘＧａ（５−ｘ）Ｏ１２（０＜ｘ≦２）の化学式で示されるイットリウム−スカンジウム−ガリウム−ガーネット（ＹＳＧＧ）、Ｙ３ＳｃｘＡｌ（５−ｘ）Ｏ１２（０＜ｘ≦２）の化学式で示されるイットリウム−スカンジウム−アルミニウム−ガーネット（ＹＳＡＧ）、Ｇｄ３ＳｃｘＧａ（５−ｘ）Ｏ１２（０＜ｘ≦２）の化学式で示されるガドリニウム−スカンジウム−ガリウム−ガーネット（ＧＳＧＧ）、Ｇｄ３Ｇａ５Ｏ１２の化学式で示されるガドリニウム−ガリウム−ガーネット（ＧＧＧ）やＬｕ３Ａｌ５Ｏ１２の化学式で示されるルテチウム−アルミニウム−ガーネット（ＬｕＡＧ）を挙げることができる。これらの中でも、ＹＡＧが特に好ましい。
【００３６】
三二酸化物系の単結晶粒子としては、例えば、Ｓｃ２Ｏ３、Ｌｕ２Ｏ３、Ｙ２Ｏ３を挙げることができる。
【００３７】
窒化物半導体材料としては、例えば、ＧａＮやＡｌＮを挙げることができる。
【００３８】
なお、本実施形態の光学材料を構成する配向多結晶材料の多結晶構造を構成する単結晶粒子は、複数種類の単結晶粒子よりなる混晶系であってもよい。
【００３９】
本実施形態に係る光学材料としては、例えば、レーザ媒質、光学基板、窓、レンズ、プリズム、ビームスプリッタ、ファイバやスラブなどの導波路を挙げることができる。これらの光学材料のうちではレーザ媒質が特に好ましい。
【００４０】
磁気異方性を示さない立方晶系の結晶構造を有する単結晶粒子においては、従来、磁場印加によっては結晶方位を配向させることができなかった。その点、本実施形態に係る配向多結晶材料では、単結晶粒子が所定の希土類元素を含有している。この希土類元素を含有する単結晶粒子においては、希土類元素イオンの添加により磁気異方性が誘起される。希土類元素の場合，４ｆ軌道が５ｓ２５ｐ６電子軌道の内側にあり、外部場の影響を余り受けないので，軌道磁気モーメントもスピン磁気モーメントも，全体の磁気モーメントに貢献する。そのため、常磁性体の希土類元素が添加された単結晶粒子は磁気異方性を発現する。したがって、希土類元素を含有する単結晶粒子は、磁場印加による結晶配向が可能となる。
【００４１】
よって、本実施形態に係る光学材料は、本実施形態に係る光学材料の製造方法により製造されることで、各単結晶粒子における結晶方位が揃った多結晶構造を有する配向多結晶材料を有するものとなる。
【００４２】
本実施形態に係る光学材料の製造方法は、準備工程と、成形工程と、焼成工程とを備えている。
【００４３】
準備工程では、希土類元素が添加された単結晶粒子を含む原料粉末を、溶液中に懸濁してなる懸濁液を準備する。
【００４４】
希土類元素が添加された単結晶粒子の準備方法は特に限定されず、例えば、予備混合や仮焼きによる固相反応、あるいは湿式合成法により、所定の酸化物粉末に希土類元素を均一分散させればよい。
【００４５】
そして、例えば、希土類元素が添加された単結晶粒子としての酸化物粉末と、他の所定の酸化物粉末との混合粉末よりなる原料粉末を、水及び高分子系分散剤に添加することで、懸濁液を準備することができる。
【００４６】
成形工程では、磁場中でスリップキャスティングを行うことにより、前記懸濁液から成形体を得る。
【００４７】
このときのスリップキャスティングの方法は特に限定されず、例えば、石膏製等のモールドに前記懸濁液を注ぎ込み、重力方向に脱水して乾燥、成形すればよい。
【００４８】
本実施形態の製造方法では、このスリップキャスティングを磁場中で行う。このときの磁場の強さは適宜設定可能であるが、２Ｔ（テスラー）以上とすることが好ましく、１０Ｔ以上とすることがより好ましい。
【００４９】
磁場の印加方法や手段は特に限定されず、スリップキャスティングにより形成しようとする成形体に対して任意の方向に磁場をかけることができる。これにより、各単結晶粒子における結晶方位が所定方向に揃った成形体を得ることができる。
【００５０】
焼成工程では、前記成形体を焼成して、結晶方位が制御された多結晶構造を有する配向多結晶材料を得る。すなわち、こうして得られた配向多結晶材料では、多結晶構造を構成する各単結晶粒子における結晶方位が揃ったものとなる。
【００５１】
なお、焼成工程においては、所定の磁場を印加した方が望ましいが、材料又はプロセスによっては焼成工程で磁場を印加しなくても、各単結晶粒子における結晶方位が所定方向に揃った多結晶構造を有する配向多結晶材料を得ることができる。
【００５２】
焼成工程の条件は特に限定されず、例えば、温度：１６００Ｋ以上融点以下、時間：数時間〜１日程度、雰囲気：真空中とすることができる。
【実施例】
【００５３】
以下、一実施例により本発明をより具体的に説明する。なお、本発明は以下の実施例により限定されるものではない。
【００５４】
（ＹＡＧ単結晶体における磁気異方性発現の検証）
代表的な希土類固体レーザ材料である、１ａｔ％Ｎｄ：ＹＡＧ単結晶体及び１０ａｔ％Ｙｂ：ＹＡＧ単結晶体を作製した。各単結晶体のサイズは、４ｍｍ×４ｍｍ×４ｍｍである。
【００５５】
なお、１ａｔ％Ｎｄ：ＹＡＧ単結晶体は、チョコラルスキー法により作製した。また、１０ａｔ％Ｙｂ：ＹＡＧ単結晶体も、チョコラルスキー法により作製した。
【００５６】
そして、１ａｔ％Ｎｄ：ＹＡＧ単結晶体及び１０ａｔ％Ｙｂ：ＹＡＧ単結晶体について、量子干渉型磁束計（ＳＱＵＩＤ、Ｑｕａｎｔｕｍ Ｄｅｓｉｇｎ社製）により、＜１００＞、＜１１０＞及び＜１１１＞方向の磁化率を測定した。その結果、立方晶系のＹＡＧ単結晶に磁気異方性が誘起されていることが実験的に明らかとなった。
【００５７】
表１に、ＹＡＧ単結晶体、１ａｔ％Ｎｄ：ＹＡＧ単結晶体及び１０ａｔ％Ｙｂ：ＹＡＧ単結晶体の質量磁化率と磁気異方性（３００Ｋ）を示す。なお、ＹＡＧ単結晶体の磁化率は、Ｙｂ：ＹＡＧ単結晶体の磁化率に対するＹｂ３＋濃度依存性の測定結果から不純物混入による誤差を除いて求めた。
【００５８】
【表１】
0005688102.tif 000002
【００５９】
表１より、ＹＡＧ単結晶体に対して、１ａｔ％のＮｄ３＋イオンを添加した１ａｔ％Ｎｄ：ＹＡＧ単結晶体では、ＹＡＧ単結晶体における各軸の磁化率が常磁性側にシフトした。
【００６０】
また、１ａｔ％のＮｄ３＋イオンの添加により、＜１００＞を磁化容易軸とする約３×１０−８の磁化率差が認められ、磁化率絶対値に対し約３％の磁気異方性が誘起できた。
【００６１】
さらに，１０ａｔ％Ｙｂ：ＹＡＧ単結晶体については、３×１０−７の磁気異方性が誘起されるとともに、磁化が反磁性から常磁性へと変化する現象が発現した。
【００６２】
したがって、ＮｄやＹｂを代表とする希土類添加による磁気異方性発現は立方晶系材料において普遍的効果であり、強磁場印加による多結晶体の配向制御が可能となることが明らかになった。
【００６３】
（配向制御の検証）
＜準備工程＞
前述した方法と同様の方法により準備した１ａｔ％Ｎｄ：ＹＡＧ単結晶体を乳鉢にて粉砕し，平均粒子径０．３６μｍの単結晶粒子とした。この単結晶粒子群０．４ｇに水０．７ｇ及び高分子系分散剤（セルナ Ｄ−３０５）０．０６ｇを添加することによりスラリー（懸濁液）を作製した。
【００６４】
＜成形工程＞
そして、図１に示されるように、スラリー１を石膏製モールド２に注ぎ込み、超伝導磁石３により１０Ｔの磁場を印加しつつ、スラリー１を重力方向に脱水して乾燥、成形した。
【００６５】
この成形工程における磁場の印加方向は、脱水方向（重力方向）と平行とした。
【００６６】
＜焼成工程＞
得られた成形体を、無磁場、１９７３Ｋの温度で、数時間焼成して焼結体を得た。
【００６７】
こうして得られた円筒形状の配向多結晶材料の試料（サイズ：直径１０ｍｍ、厚み１ｍｍ）について、Ｘ線回折装置（型番２０３５、ＲＩＧＡＫＵ社製）を用いてＸ線回折（ＸＲＤ）をし、結晶方位を評価した。その結果を図２に示す。
【００６８】
図２において、（ａ）の粉末と（ｂ）の成形体とについて、結晶方位（４００）及び（８００）の相対強度を比較すると、いずれも（ａ）と（ｂ）とでほとんど差が認められなかった。これに対し、（ｃ）の焼結体では、結晶方位（４００）及び（８００）の相対強度は、いずれも（ａ）又は（ｂ）に対して微かな上昇が認められた。
【００６９】
これらの結果から、従来、磁場配向が出来ないと信じられていた立方晶系の単結晶粒子よりなる多結晶体においても、各単結晶粒子に希土類元素を添加することで磁気異方性を誘起することにより、磁場配向が可能となることが実証された。
【符号の説明】
【００７０】
１…スラリー（懸濁液） ２…石膏製モールド
３…超伝導磁石
【図１】
0005688102.tif 000003
【図２】
0005688102.tif 000004